세 퍼 레이터 기재 로서 , 폴리프로필렌 / 폴리에틸렌 / 폴리프로필렌 의 3 층 으로 구성 된 세 퍼 레이터 기재 ( 제 품명 「 셀 가드 4550 」 ) 를 준비 했 다 . 이 세 퍼 레이터 기재 의 일방 의 표면 상 에 , 얻 어 진 기능 층 용 조성물 을 도포 하 고 , 그 후 , 50 ℃ 에서 10 분 간 건조 시켜 편면 에 기능 층 ( 두께 : 0 . 5 ㎛) 을 구비 하 는 세 퍼 레이터 를 얻 었 다 . 제작 한 세 퍼 레이터 를 길 이 100 mm , 폭 10 mm 의 장방형 으로 잘라 내 어 시험편 으로 했 다 . 또한 , 미리 시험대 에 셀로판 테이프 를 고정 했 다 . 이 셀로판 테이프 로서 는 , 「 JIS Z 1522 」 에 규정 되 는 것 을 사용 했 다 . 그리고 , 상기 시험편 을 , 기능 층면 을 아래 로 하 여 셀로판 테이프 에 첩부 했 다 . 이 에 의해 , 시험편 은 기능 층 표면 에서 셀로판 테이프 에 첩부 되 었 다 . 그 후 , 세 퍼 레이터 의 일단 을 수직 방향 으로 인장 속도 50 mm / 분 으로 잡아당겨 박리 했 을 때 의 응력 을 측정 했 다 . 측정 을 3 회 실시 하 고 , 그 평균값 을 구해 , 이것 을 필 강도 ( N / m ) 로 하 여 , 이하 의 기준 으로 평가 했 다 .